(57)【要約】【課題】屋外において長期間にわたって曝露しても、安定して性能を発揮するポリカーボネートハードコート成形品を提供すること。【解決手段】ポリカーボネート１００質量部、５％熱質量減少温度が２５０℃以上であって、トリアゾール骨格、トリアジン骨格及びシアノアクリレート構造から選ばれる構造を有する紫外線吸収剤０．０５〜１質量部及び下記一般式（１）【化１】2004167946.tif 000012（式中、Ｒは非置換又は置換のフェニル基を示し、Ｒは互いに異なっていてもよい。）で表されるホスフィン化合物０．０１〜０．５質量部を含有してなるポリカーボネート射出成形体にハードコート層を積層してなるポリカーボネートハードコート成形品である。【選択図】      なし【特許請求の範囲】
【請求項１】
ポリカーボネート１００質量部、５％熱質量減少温度が２５０℃以上であって、トリアゾール骨格、トリアジン骨格及びシアノアクリレート構造から選ばれる構造を有する紫外線吸収剤０．０５〜１質量部及び下記一般式（１）
【化１】
2004167946.tif 000011
（式中、Ｒは非置換又は置換のフェニル基を示し、Ｒは互いに異なっていてもよい。）
で表されるホスフィン化合物０．０１〜０．５質量部を含有してなるポリカーボネート射出成形体にハードコート層を積層してなるポリカーボネートハードコート成形品。
【請求項２】
ポリカーボネート射出成形体とハードコート層との間にプライマー層が設けられたものである請求項１に記載の成形品。
【請求項３】
ホスフィン化合物が、トリフェニルホスフィンである請求項１又は２に記載の成形品。
【発明の詳細な説明】
【０００１】
【発明の属する技術分野】
本発明は、ガラスに代わる材料として、建築物や自動車等の窓用に好適なポリカーボネートハードコート成形品に関するものである。
【０００２】
【従来の技術】
ポリカーボネートは、無機ガラスと比較して軽量であり、安全性の観点からも優れているので、その使用が拡大してきている。しかし、ポリカーボネート成形品は、無機ガラス製品と比較して、耐傷付き性に劣り、また、長期間にわたって屋外に曝露した場合、黄変する等の問題点がある。
そこで、通常、ポリカーボネート成形品は、耐候処理が施され、かつＵＶ（紫外線）吸収能を持つハードコート層で被覆されて使用される。ポリカーボネート成形品とハードコート層との密着性を高めるために、これらの間にプライマー層が設けられる場合もある。しかし、ポリカーボネート成形品を長期間にわたって屋外で使用した場合、ポリカーボネート成形品からハードコート層が剥離するという問題が発生し、その改善が求められている。
このような剥離を改善するために、プライマー層のＵＶ吸収能を高めることが一般に行われているが、プライマー層における紫外線吸収剤の含有量を多くすると、紫外線吸収剤がブリードアウトして白化し、ポリカーボネート成形品からハードコート層が剥離してしまうという問題が生じる。そこで、プライマー層の構造中に紫外線吸収剤を組み込む方法が提案されている（例えば、特許文献１参照）。
しかしながら、プライマー層を改善するだけでは、十分なＵＶ吸収能を発揮することが困難であり、また、プライマー層を特殊な化合物で形成しようとすると、コストアップに繋がるという問題がある。
一方、ポリカーボネート成形品の耐久性を向上させる方法として、一般に、ポリカーボネートに紫外線吸収剤を添加することが行われている。紫外線吸収剤を添加すると、ポリカーボネート成形品の色調の改善効果は得られるものの、その効果は十分ではない。また、ポリカーボネートへの紫外線吸収剤の添加は、高湿度の環境下や紫外線曝露下での、ハードコート層の剥離や白化に対しては有効ではない。
【０００３】
【特許文献１】
特開２００１−２１４１２１号公報（請求項８−１３）
【０００４】
【発明が解決しようとする課題】
本発明は、上記事情に鑑みなされたもので、屋外において長期間にわたって曝露しても、安定して性能を発揮するポリカーボネートハードコート成形品を提供することを目的とするものである。
【０００５】
【課題を解決するための手段】
本発明者らは、上記課題を解決するために鋭意研究を重ねた結果、特定のポリカーボネートに、ＵＶ吸収能等を有する特定の紫外線吸収剤、特定のリン化合物を配合したポリカーボネート射出成形体にハードコート層を積層することにより、耐久性が持続し、かつ安定した耐候性を発揮するポリカーボネートハードコート成形品が得られることを見出した。本発明はかかる知見に基づいて完成したものである。
すなわち、本発明は、ポリカーボネート１００質量部、５％熱質量減少温度が２５０℃以上であって、トリアゾール骨格、トリアジン骨格及びシアノアクリレート構造から選ばれる構造を有する紫外線吸収剤０．０５〜１質量部及び下記一般式（１）
【０００６】
【化２】
2004167946.tif 000002
【０００７】
（式中、Ｒは非置換又は置換のフェニル基を示し、Ｒは互いに異なっていてもよい。）
で表されるホスフィン化合物０．０１〜０．５質量部を含有してなるポリカーボネート射出成形体にハードコート層を積層してなるポリカーボネートハードコート成形品を提供するものである。
【０００８】
【発明の実施の形態】
本発明において、ポリボネートとしては通常用いられるものを用いることができるが、成形性、耐衝撃性の観点から、ＩＳＯ  １６２８−４：８６に準拠して測定した粘度数が４３〜６４ミリリットル／ｇのものが好ましく、４７〜６０ミリリットル／ｇのものがより好ましい。
本発明で用いる、５％熱質量減少温度が２５０℃以上であって、トリアゾール骨格、トリアジン骨格及びシアノアクリレート構造から選ばれる構造を有する紫外線吸収剤は、ＵＶ吸収能、耐熱性などの特性を有し、ポリカーボネート射出成形体に耐候性を付与し得る化合物である。ここで、５％熱質量減少温度とは、質量が５％減少する温度をいい、例えば、熱質量天秤（パーキン・エルマー社製，ＴＧＡ７）を用い、１０ミリリットル／分の窒素気流中、１０℃／分の条件で上記化合物を昇温することにより測定することができる。５％熱質量減少温度が２５０℃未満であると、プライマー層との長期耐久密着性が劣るという不都合が生じる。５％熱質量減少温度は、好ましくは２８０℃以上である。
紫外線吸収剤として具体的には、下記式（２）
【０００９】
【化３】
2004167946.tif 000003
【００１０】
で表される２−［２−ヒドロキシ−３，５−ビス（α，α−ジメチルベンジル）フェニル］−２Ｈ−ベンゾトリアゾール（チバ・スペシャルティ・ケミカルズ社製，ＴＩＮＵＶＩＮ  ２３４）、下記式（３）
【００１１】
【化４】
2004167946.tif 000004
【００１２】
で表される２−（４，６−ジフェニル−１，３，５−トリアジン−２−イル）−５−［（ヘキシル）オキシ］−フェノール（チバ・スペシャルティ・ケミカルズ社製，ＴＩＮＵＶＩＮ  １５７７ＦＦ）、下記式（４）
【００１３】
【化５】
2004167946.tif 000005
【００１４】
で表される化合物（旭電化工業社製，アデカスタブＬＡ−３１）、下記式（５）
【００１５】
【化６】
2004167946.tif 000006
【００１６】
で表される１，３−ビス（［２’−シアノ３，３−ジフェニルアクリロイル］オキシ）−２，２−ビス−（［２−シアノ−３’，３’−ジフェニルアクリロイル］オキシ）メチル）プロパン（ＢＡＳＦ社製，Ｕｖｉｎｕｌ  ３０３０）などが挙げられる。
紫外線吸収剤の配合量は、ポリカーポネート１００質量部に対して０．０５〜１質量部（ポリカーボネートに対して５００〜１０，０００質量ｐｐｍ）であるが、０．０５〜０．５質量部が好ましい。化合物（ａ）の配合量が０．０５質量部未満では、ポリカーボネート射出成形体に十分な耐候性を付与することができず、また、１質量部を超えると、成形体の耐衝撃性が低下したり、成形体の耐久性が低下したりする。
本発明で用いるホスフィン化合物は、下記一般式
【００１７】
【化７】
2004167946.tif 000007
【００１８】
（式中、Ｒは非置換又は置換のフェニル基を示し、Ｒは互いに異なっていてもよい。）
であり、Ｒとしてはフェニル基が好ましい。置換基としては、メチル基，エチル基，ｎ−プロピル基，イソプロピル基，ｎ−ブチル基，イソブチル基，ｔｅｒｔ−ブチル基，ｎ−アミル基，イソアミル基，ｎ−ヘキシル基，イソヘキシル基，シクロペンチル基，シクロヘキシル基などのアルキル基、メトキシ基，エトキシ基などのアルコキシ基などが挙げられる。
ホスフィン化合物としては、トリフェニルホスフィン，トリメタトリルホスフィン，トリオルトトリルホスフィン，トリパラトリルホスフィン，トリス−４−メトキシフェニルホスフィン，ジフェニルシクロヘキシルホスフィンなどが挙げられ、本発明においてはトリフェニルホスフィンが好ましい。
【００１９】
ホスフィン化合物の配合量は、ポリカーボネート１００質量部に対して０．０１〜０．５質量部（ポリカーボネートに対して１００〜５，０００質量ｐｐｍ）であるが、０．０２〜０．３質量部が好ましい。ホスフィン化合物の配合量が０．０１質量部未満あるいは０．５質量部を超えると、長期にわたって、紫外線や高湿度下において曝露したときに、ポリカーボネートとプライマー層の剥離が生じ易い。
本発明に係るポリカーボネート射出成形体は、ポリカーボネートに、上述した紫外線吸収剤及びホスフィン化合物を混合して得られた組成物を、公知の方法によって射出成形することにより得ることができる。上記組成物には、本発明の効果を損なわない範囲で必要に応じて、酸化防止剤などの公知の添加剤を添加することができる。
【００２０】
本発明のポリカーボネートハードコート成形品は、ポリーボネート射出成形体にハードコート層を積層したものである。ハードコート層は、ポリカーボネート射出成形体に直接積層されていてもよいが、ハードコート層とポリカーボネート射出成形体との接着性を向上させる観点から、及びポリカーボネートハードコート成形品における紫外線吸収能を向上させる観点から、ハードコート層とポリカーボネート射出成形体との間にプライマー層を設けることが好ましい。ハードコート層の厚さは、通常０．５〜１０μｍとすることができる。また、プライマー層の厚さは、通常０．５〜１０μｍとすることができる。
【００２１】
ハードコート層の形成に用いる化合物としては、シラン系化合物、アクリル系化合物及びこれらの反応物などが挙げられる。シラン系化合物としては、下記一般式（６）
Ｒ２  ａ  ＳｉＲ３  ４−ａ          （６）
で表されるシラン化合物が挙げられる。式中、Ｒ２  は炭素数１〜１０のアルキル基、アリール基、ハロゲン化アルキル基、ハロゲン化アリール基、アルケニル基、又はエポキシ基、（メタ）アクリロオキシ基、メルカプト基、アミノ基もしくはシアノ基を有する有機基を示す。具体的には、メチル基、エチル基、プロピル基、イソプロピル基、ブチル基、ヘキシル基、デシル基、シクロヘキシル基などのアルキル基、フェニル基、フェネチル基などのアリール基、３−クロロプロピル基、３，３，３−トリフロロプロピル基、３，３，４，４，５，５，６，６，６−ノナフロロヘキシル基等のハロゲン化アルキル基、ｐ−クロロフェニル基などのハロゲン化アリール基、ビニル基、アリル基、９−デセニル基、ｐ−ビニルベンジル基などのアルケニル基、３−グリシドキシプロピル基、β−（３，４−エポキシシクロヘキシル）エチル基、９，１０−エポキシデシル基などのエポキシ基含有有機基、γ−メタクリルオキシプロピル基、γ−アクリルオキシ基などの（メタ）アクリルオキシ基含有有機基、γ−メルカプトプロピル基、ｐ−メルカプトメチルフェニルエチル基などのメルカプト基含有有機基、γ−アミノプロピル基、（β−アミノエチル）−γ−アミノプロピル基などのアミノ基含有有機基、β−シアノエチル基などのシアノ基含有有機基などを例示することができる。
【００２２】
Ｒ３  は炭素数１〜１０のアルコキシ基、アルケニロキシ基、アシロキシ基又はアルコキシアルコキシ基であり、具体的には、メトキシ基、エトキシ基、プロポキシ基、イソプロポキシ基、ブトキシ基、イソプロペノキシ基、メトキシエトキシ基などが例示される。ａは０，１又は２である。
上記一般式（６）で表されるシラン化合物として、具体的には、メチルトリメトキシシラン、メチルトリエトキシシラン、メチルトリス（２−メトキシエトキシ）シラン、メチルトリアセトキシシラン、メチルトリプロポキシシラン、メチルトリイソプロペノキシシラン、メチルトリブトキシシラン、エチルトリメトキシシラン、エチルトリエトキシシラン、ビニルトリメトキシシラン、ビニルトリエトキシシラン、ビニルトリアセトキシシラン、ビニルトリス（２−メトキシエトキシ）シラン、ビニルトリイソプロペノキシシラン、フェニルトリメトキシシラン、フェニルトリエトキシシラン、フェニルトリアセトキシシラン、γ−クロロプロピルトリメトキシシラン、γ−クロロプロピルトリエトキシシラン、γ−クロロプロピルトリプロポキシシラン、３，３，３−トリフロロプロピルトリメトキシシラン、γ−グリシドキシプロピルトリメトキシシラン、γ−グリシドキシプロピルメチルジメトキシシラン、γ−グリシドキシプロピルトリエトキシシラン、γ−グリシドキシプロピルメチルジエトキシシラン、β−（３，４−エポキシシクロヘキシル）エチルトリメトキシシラン、β−（３，４−エポキシシクロヘキシル）エチルメチルジメトキシシラン、β−（３，４−エポキシシクロヘキシル）エチルトリエトキシシラン、β−（３，４−エポキシシクロヘキシル）エチルメチルジエトキシシラン、γ−メタクリルオキシプロピルトリメトキシシラン、γ−アクリルオキシプロピルトリメトキシシラン、γ−アミノプロピルトリメトキシシラン、γ−アミノプロピルトリエトキシシラン、γ−メルカプトプロピルトリメトキシシラン、γ−メルカプトプロピルトリエトキシシラン、Ｎ−（β−アミノエチル）−γ−アミノプロピルトリメトキシシラン、β−シアノエチルトリメトキシシラン等のトリアルコキシ又はトリアシルオキシシラン類及びジメチルジメトキシシラン、ジメチルジエトキシシラン、ジメチルジ（２−メトキシエトキシ）シラン、ジメチルジアセトキシシラン、ジメチルジプロポキシシラン、ジメチルジイソプロペノキシシラン、ジメチルジブトキシシラン、ビニルメチルジメトキシシラン、ビニルメチルジエトキシシラン、ビニルメチルジアセトキシシラン、ビニルメチルジ（２−メトキシエトキシ）シラン、ビニルメチルジイソプロペノキシシラン、フェニルメチルジメトキシシラン、フェニルメチルジエトキシシラン、フェニルメチルジアセトキシシラン、γ−グリシドキシプロピルメチルジメトキシシラン、γ−グリシドキシプロピルメチルジエトキシシラン、γ−グリシドキシプロピルメチルジプロポキシシラン、３，３，３−トリフロロプロピルメチルジメトキシシラン、γ−メタクリルオキシプロピルメチルジメトキシシラン、γ−アクリルオキシプロピルメチルジメトキシシラン、γ−アミノプロピルメチルジメトキシシラン、γ−アミノプロピルメチルジエトキシシラン、γ−メルカプトプロピルメチルジメトキシシラン、γ−メルカプトプロピルメチルジエトキシシラン、Ｎ−（β−アミノエチル）−γ−アミノプロピルメチルジメトキシシラン、β−シアノエチルメチルジメトキシシラン等のジアルコキシシラン又はジアシルオキシシラン類、テトラアルコキシシラン類の例としてはメチルシリケー��、エチルシリケート、ｎ−プロピルシリケート、ｎ−ブチルシリケート、ｓｅｃ−ブチルシリケート及びｔ−ブチルシリケート等を挙げることができる。
【００２３】
これらのシラン化合物の部分或いは完全加水分解したものを使用してもよい。上記シラン化合物の（部分）加水分解物は、例えば酸触媒の存在下、そのシラン化合物の低級アルコール溶液に水を添加することにより得られる。低級アルコールとしてはメタノール、エタノール、イソプロパノール、ブタノール等が例示される。更にそのアルコールと併用可能な溶媒としてはアセトン、アセチルアセトンなどのケトン類、酢酸エチル、酢酸イソブチルなどのエステル類、プロピレングリコールモノメチルエーテル、ジプロピレングリコールモノメチルエーテル、ジイソプロピルエーテルなどのエーテル類が例示される。これらのシラン化合物及び加水分解物は１種を単独で又は２種以上の混合物として使用することができる。
【００２４】
アクリル系化合物としては、ポリ（メチルメタクリレート）、ポリ（ブチルメタクリレート）、ポリ（ブチルアクリレート）などのポリ（アルキルメタクリレート）やポリ（アルキルアクリレート）などが挙げられる。
ハードコート層を形成するには、これらの化合物を溶剤で希釈した溶液をポリカーボネート射出成形体に塗布すればよい。この際、本発明の効果を損なわない範囲で公知の添加剤を添加することができる。上記溶剤としては、ジアセトンアルコール、プロピレングリコールモノメチルエーテル、エチレングリコールモノメチルエーテル、プロピレングリコールモノエチルエーテル、エチレングリコールモノエチルエーテル、イソブチルアルコール、イソプロピルアルコール、ｎ−ブチルアルコール、ｎ−プロピルアルコール、アセトン、メチルエチルケトン、メチルイソブチルケトン、アセチルアセトン、酢酸エチル、酢酸ブチル、キシレン、トルエンなどが挙げられる。
【００２５】
プライマー層の形成に用いる化合物としては、アクリル基含有有機化合物、及びアクリル基含有シラン化合物の縮合物、アルコキシシリル基を含有するビニル系化合物の縮合物などが挙げられる。アクリル基含有化合物としては、メチルメタクリレート、２−ヒドロキシエチルメタクリレート、ブチルメタクリレート、エチルアクリレート等のアルキルアクリレート類などが挙げられる。
アクリル基含有シラン化合物としては、  ３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン、３−アクリロキシプロピルトリメトキシシラン、３−アクリロキシプロピルトリエトキシシラン、３−アクリロキシプロピルメチルジメトキシシラン、３−アクリロキシプロピルメチルジエトキシシラン、３−メタクリロキシメチルトリメトキシシラン、３−メタクリロキシメチルトリエトキシシラン、３−メタクリロキシメチルメチルジメトキシシラン、３−メタクリロキシメチルメチルジエトキシシラン、３−アクリロキシメチルトリメトキシシラン、３−アクリロキシメチルトリエトキシシラン、３−アクリロキシメチルメチルジメトキシシラン、３−アクリロキシメチルメチルジエトキシシランなどが例示される。これらの中で取り扱い性、架橋密度、反応性などから３−メタクリロキシプロピルトリメトキシシラン、３−メタクリロキシプロピルメチルジメトキシシラン、３−アクリロキシプロピルトリメトキシシラン、３−アクリロキシプロピルメチルジメトキシシランが好ましい。また、このアルコキシシリル基を含有するビニル系単量体としては、ビニルトリメトキシシラン、ビニルトリエトキシシラン、ビニルトリス（２−メトキシエトキシ）シラン、ビニルメチルジメトキシシラン、ビニルメチルジエトキシシラン、ビニルメチルビス（２−メトキシエトキシ）シラン、３−ビニロキシプロピルトリメトキシシラン、３−ビニロキシプロピルトリエトキシシラン、３−ビニロキシプロピルメチルジメトキシシラン、３−ビニロキシプロピルメチルジエトキシシラン、スチリルトリメトキシシラン、スチリルトリエトキシシラン、スチリルメチルジメトキシシラン、スチリルメチルジエトキシシランなどが例示されるが、これらの中で取り扱い性、反応性などからビニルトリメトキシシラン、ビニルトリエトキシシラン、３−ビニロキシプロピルトリメトキシシランが好ましい。
【００２６】
プライマー層には、本発明の効果を損なわない範囲で、通常の紫外線吸収剤などの添加剤を添加してもよい。通常の紫外線吸収剤としては、主骨格がヒドロキシベンゾフェノン系、ベンゾトリアゾール系、シアノアクリレート系、トリアジン系である化合物誘導体、更に側鎖にこれら紫外線吸収剤を含有するビニルポリマーなどの重合体が挙げられる。具体的には、２，４’−ジヒドロキシベンゾフェノン、２，２’，４，４’−テトラヒドロキシベンゾフェノン、２−ヒドロキシ−４−メトキシベンゾフェノン、２−ヒドロキシ−４−メトキシベンゾフェノン−５−スルホン酸、２−ヒドロキシ−４−ｎ−オクトキシベンゾフェノン、２−ヒドロキシ−４−ｎ−ドデシロキシベンゾフェノン、２−ヒドロキシ−４−ｎ−ベンジロキシベンゾフェノン、２，２’−ジヒドロキシ−４，４’−ジメトキシベンゾフェノン、２，２’−ジヒドロキシ−４，４’−ジエトキシベンゾフェノン、２，２’−ジヒドロキシ−４，４’−ジプロポキシベンゾフェノン、２，２’−ジヒドロキシ−４，４’−ジブトキシベンゾフェノン、２，２’−ジヒドロキシ−４−メトキシ−４’−プロポキシベンゾフェノン、２，２’−ジヒドロキシ−４−メトキシ−４’−ブトキシベンゾフェノン、２，３，４−トリヒドロキシベンゾフェノン、２−（２−ヒドロキシ−５−ｔ−メチルフェニル）ベンゾトリアゾール、２−（２−ヒドロキシ−５−ｔ−オクチルフェニル）ベンゾトリアゾール、２−（２−ヒドロキシ−３，５−ジ−ｔ−ブチルフェニル）ベンゾトリアゾール、エチル−２−シアノ−３，３−ジフェニルアクリレート、２−エチルヘキシル−２−シアノ−３，３−ジフェニルアクリレート、２−（２−ヒドロキシ−４−ヘキシルオキシフェニル）−４，６−ジフェニルトリアジン、４−（２−アクリロキシエトキシ）−２−ヒドロキシベンゾフェノンの重合体、２−（２’−ヒドロキシ−５’−メタクリロキシエチルフェニル）−２Ｈ−ベンゾトリアゾールの重合体等が例示される。これらの中で、揮散性の点から２，２’，４，４’−テトラヒドロキシベンゾフェノンが好適に使用される。また、これらの有機系紫外線吸収剤は２種以上併用してもよい。
上述したように、プライマー層は、ハードコート層とポリカーボネート射出形成体との間に設けられるものであり、ポリカーボネート射出成形体にプライマー層を形成するには、上記化合物を溶剤で希釈し、かつ必要に応じて上記紫外線吸収剤などを添加した溶液をポリカーボネート射出成形体に塗布すればよい。溶剤としては、上述したものと同様のものを用いることができる。
【００２７】
【実施例】
次に、本発明を実施例によりさらに詳細に説明するが、本発明はこれらの例によってなんら限定されるものではない。
実施例１〜７及び比較例１〜９
ポリカーボネート（ＰＣ）に、表１に示す成分をブレンドし、２８０℃で混練、押出しを行い、ペレットを作製した。なお、表１において、各成分の配合量は質量部で示す。このペレットを１２０℃で４時間乾燥させた後、射出成形機（東芝機械製，ＩＳ１００ＥＮ）にて、２８０℃で射出成形し、８０ｍｍ×８０ｍｍ、厚さ３．２ｍｍのテストピースを作製した。得られたポリカーボネート成形体に、バーコータにてアクリル系塗料（ＧＥ東芝シリコーン製，ＰＨ９１）を塗布し、乾燥させてプライマー層を形成し、次いでこのプライマー層の上にシリコーン系塗料（ＧＥ東芝シリコーン製，トスガード５１０）を塗布し、２５℃で３０分間予備乾燥させた後、１２０℃で１時間乾燥させ、ハードコート層を形成し、ポリカーボネートハードコート成形品を得た。乾燥後の厚さは、プライマー層が２．５μｍ、ハードコート層が４．０μｍであった。
得られたポリカーボネートハードコート成形品について、以下のように評価試験を行った。また、紫外線吸収剤の５％熱質量減少温度を以下のようにして測定した。結果を表１に示す。
【００２８】
（１）紫外線吸収剤の５％熱質量減少温度
熱質量天秤（パーキン・エルマー社製，ＴＧＡ７）を用い、１０ミリリットル／分の窒素気流中、１０℃／分の条件で上記化合物を昇温することにより測定した。
（２）耐久試験
ブラックパネル温度６３℃、湿度５０％、降雨サイクル１２／６０分（６０分のうち降雨時間が１２分）、照射強度（３００〜４００ｎｍ）７８．５Ｗ／ｍ２  に設定したサンシャインウェザーメーター（ＳＵＧＡ  ＳＵＮＳＨＩＮＥ  ＳＵＰＥＲ  ＬＯＮＧ−ＬＩＦＥ  ＷＥＡＴＨＥＲ）にテストピースを放置して２５０時間毎に取り出し、高温高湿試験機（佐竹化学機械工業社製）を用いて、８０℃、９５％の環境に２４時間曝した後、再びサンシャインウェザーメーターに２５０時間放置するという操作を１０回繰り返し、以下の剥離試験及び白化試験を行った。
（３）剥離試験
耐久試験後のテストピースを用い、ＪＩＳ  Ｋ−５４００に規定されている碁盤目テープ方に準じて行った。１００個の桝目のうちの剥離した桝目の数を数えた。
（４）白化試験
スガ試験機社製のＤＩＧＩＴＡＬ  ＨＡＺＥ  ＣＯＭＰＵＴＥＲを用い、最も白化した部分における試験前後のΔＨを測定した。なお、ΔＨは、試験前後におけるヘーズの変化を意味する。
【００２９】
【表１】
2004167946.tif 000008
【００３０】
【表２】
2004167946.tif 000009
【００３１】
【表３】
2004167946.tif 000010
【００３２】
（注）
ＦＮ１９００Ａ：出光石油化学社製，ポリカーボネート（出光タフロン，粘度数５１ミリリットル／ｇ）
ＴＩＮＵＶＩＮ  ２３４：チバ・スペシャルティ・ケミカルズ社製，上述した式（２）で表される２−［２−ヒドロキシ−３，５−ビス（α，α−ジメチルベンジル）フェニル］−２Ｈ−ベンゾトリアゾール
ＴＩＮＵＶＩＮ  １５７７ＦＦ：チバ・スペシャルティ・ケミカルズ社製，上述した式（３）で表される２−（４，６−ジフェニル−１，３，５−トリアジン−２−イル）−５−［（ヘキシル）オキシ］−フェノール
ティ・ケミカルズ社製，
ＬＡ−３１：旭電化工業社製，アデカスタブＬＡ−３１，上述した式（４）で表される化合物
Ｕｎｉｎｕｌ  ３０３０：ＢＡＳＦ社製，上述した式（５）で表される１，３−ビス（［２’−シアノ３，３−ジフェニルアクリロイル］オキシ）−２，２−ビス−（［２−シアノ−３’，３’−ジフェニルアクリロイル］オキシ）メチル）プロパン
ケミソーブ７９：ケミプロ化成社製，２−（２’−ヒドロキシ−５’−ｔ−オクチルフェニル）ベンゾトリアゾール
ＴＩＮＵＶＩＮ  Ｐ：チバ・スペシャルティ・ケミカルズ社製，２−（５−メチル−２−ヒドロキシフェニル）ベンゾトリアゾール
ＬＡ−３６：旭電化工業社製，アデカスタブＬＡ−３６，ベンゾトリアゾール系紫外線吸収剤
トリフェニルホスフィン：北興化学社製
イルガノックス１０１０：チバ・スペシャルティ・ケミカルズ社製
イルガフォス１６８：チバ・スペシャルティ・ケミカルズ社製
イルガノックス１０７６：チバ・スペシャルティ・ケミカルズ社製
【００３３】
【発明の効果】
本発明のポリカーボネートハードコート成形品は、屋外において長期間にわたって曝露しても、安定して性能を発揮し、建築物や自動車等の窓用に好適である。